(57)【特許請求の範囲】
【請求項１】
樹脂製の基材層（ａ）の外周面に、少なくとも１層からなるゴム弾性層（ｂ）、及び樹脂製の表面層（ｃ）を、この順に積層してなる画像形成装置用ベルトであって、該ゴム弾性層中にカップリング剤で処理された比表面積１〜２０ｍ２／ｇのフィラーを含み、該フィラーが該ゴム弾性層中の該表面層側に偏在しており、該表面層のテーバー磨耗量（ＪＩＳ  Ｋ７２０４準拠、テーバー磨耗試験機、磨耗輪ＣＳ−１７、荷重２５０ｇにて３００回実施）が０．６ｍｇ以下であり、表面層側から測定したマルテンス硬さ（ＩＳＯ１４５７７−１）が、押込み深さ２μｍの場合３．２〜６．０Ｎ／ｍｍ２であって、押し込み深さ１０μｍの場合１．４Ｎ／ｍｍ２以下であり、該表面層側から測定したＩＲＨＤ硬度（ＪＩＳ  Ｋ６２５３）が８２ ＩＲＨＤ以下である画像形成装置用ベルト。
【請求項２】
前記カップリング剤が、シランカップリング剤、チタネート系カップリング剤、アルミニウム系カップリング剤、ジルコニウム系カップリング剤よりなる群から選ばれる、請求項１記載の画像形成装置用ベルト。
【請求項３】
前記ゴム弾性層中のフィラーの含有量が、体積分率で１．０〜４．０％である、請求項１または２に記載の画像形成装置用ベルト。
【請求項４】
前記ゴム弾性層の厚みが２００〜４５０μｍである請求項１〜３のいずれかに記載の画像形成装置用ベルト。
【発明の詳細な説明】
【技術分野】
【０００１】
本発明は、複写機、プリンター、ファクシミリ等の画像形成装置に用いられるベルト（特に、中間転写ベルト）に関するものである。
【背景技術】
【０００２】
画像形成装置によって得られる画像の高画質化を目的として、ゴム弾性樹脂等によって形成されるゴム弾性層を有する、２層又は３層構成の中間転写ベルトが提案されている（例えば、特許文献１参照）。
【０００３】
このようなゴム弾性層を有する中間転写ベルトは、柔軟性に優れることから、中間転写ベルトと接する感光体等との転写領域が安定的に形成できると共に、感光体等との間でトナーに加えられる応力が軽減される。従って、ゴム弾性層を有する中間転写ベルトを採用することによって、画像の中抜け防止、細線印字の鮮明度向上等を達成できる。
【０００４】
また、こういった高画質対応の中間転写ベルトは、ベルトの厚み方向にゴム弾性を付与する一方、転写ベルトに必要なトナー離型性も、重要な要素として要求される。すなわち、中間転写ベルト表面から紙等の媒体へトナーを移し替えるうえで、トナーに対する離型性が必要となる。従って、トナーに対して粘着性をもつゴム弾性層が、中間転写ベルトの表面に露出することは好ましくない。そのため、通常は、ゴム弾性層上に、摩擦係数が低く、トナー離型性に優れた樹脂製の表面層を設ける（例えば、図１を参照）。このような表面層は、高画質の画像を得るためにできるだけ薄くすることが有効であることが知られており、表面層が薄い中間転写ベルトが種々検討されている。
【０００５】
しかしながら、画像形成装置用の中間転写ベルトは、紙やクリーニングブレード、ロール等のベルト表面に接触する摺動部材等から外力を受けるため、表面層が薄膜である場合、摺擦による応力集中に耐えられず、表面層にクラックやピンホールが空いてしまい、画像ノイズを引き起こしてしまうという問題があった。また、このような問題点を解消するために、ゴム弾性層全体の硬度を上昇させた場合、画質低下を引き起こすという問題があった。
【０００６】
このように、表面層が薄膜である中間転写ベルトにおいて、高品質の画質を維持したまま、外部摩擦などに対する耐久性が優れるベルトとすることは非常に困難であった。
【先行技術文献】
【特許文献】
【０００７】
【特許文献１】特許第３２４８４５５号公報
【発明の概要】
【発明が解決しようとする課題】
【０００８】
本発明は、前記問題点に鑑みてなされたものであり、高品質の画像を維持したまま、クリーニングブレード等の外部摩擦等に対する優れた耐久特性、摺動特性（耐摩耗性、耐クラック特性、耐ブレードめくれ）を有する画像形成装置用ベルト（特に、中間転写ベルト）を提供することを主な目的とする。
【課題を解決するための手段】
【０００９】
上記の目的を達成すべく鋭意検討した結果、本発明者は、樹脂製の基材層（ａ）の外周面に、少なくとも１層からなるゴム弾性層（ｂ）、及び樹脂製の表面層（ｃ）を、この順に積層してなる画像形成装置用ベルトであって、該ゴム弾性層中にカップリング剤で処理されたフィラーを含み、該フィラーが該ゴム弾性層中の該表面層側に偏在しており、該表面層のテーバー磨耗量（ＪＩＳ  Ｋ７２０４準拠、テーバー磨耗試験機、磨耗輪ＣＳ−１７、荷重２５０ｇにて３００回実施）が０．６ｍｇ以下であり、表面層側から測定したマルテンス硬さ（ＩＳＯ１４５７７−１）が、押込み深さ２μｍの場合３．２〜６．０Ｎ／ｍｍ２であって、押し込み深さ１０μｍの場合１．４Ｎ／ｍｍ２以下であり、該表面層側から測定したＩＲＨＤ硬度（ＪＩＳ  Ｋ６２５３）が８２ ＩＲＨＤ以下である画像形成装置用ベルトが、上記の課題を解決できることを見出した。かかる知見に基づきさらに研究を重ねた結果、本発明を完成するに至った。
【００１０】
即ち、本発明は下記の画像形成装置用ベルトを提供する。
【００１１】
項１．  樹脂製の基材層（ａ）の外周面に、少なくとも１層からなるゴム弾性層（ｂ）、及び樹脂製の表面層（ｃ）を、この順に積層してなる画像形成装置用ベルトであって、該ゴム弾性層中にカップリング剤で処理された比表面積１〜２０ｍ２／ｇのフィラーを含み、該フィラーが該ゴム弾性層中の該表面層側に偏在しており、該表面層のテーバー磨耗量（ＪＩＳ  Ｋ７２０４準拠、テーバー磨耗試験機、磨耗輪ＣＳ−１７、荷重２５０ｇにて３００回実施）が０．６ｍｇ以下であり、表面層側から測定したマルテンス硬さ（ＩＳＯ１４５７７−１）が、押込み深さ２μｍの場合３．２〜６．０Ｎ／ｍｍ２であって、押し込み深さ１０μｍの場合１．４Ｎ／ｍｍ２以下であり、該表面層側から測定したＩＲＨＤ硬度（ＪＩＳ  Ｋ６２５３）が８２ ＩＲＨＤ以下である画像形成装置用ベルト、
項２．  前記カップリング剤が、シランカップリング剤、チタネート系カップリング剤、アルミニウム系カップリング剤、ジルコニウム系カップリング剤よりなる群から選ばれる、項１記載の画像形成装置用ベルト、
項３．  前記ゴム弾性層中のフィラーの含有量が、体積分率で１．０〜４．０％である、項１または２に記載の画像形成装置用ベルト、
項４．  前記ゴム弾性層の厚みが２００〜４５０μｍである項１〜３のいずれかに記載の画像形成装置用ベルト、
項５．  前記ゴム弾性層が遠心成型によって製膜されてなる項１〜４のいずれかに記載の画像形成装置用ベルト、
項６．  遠心成型法における回転速度が、重力加速度の２倍以上の遠心加速度である項５記載の画像形成装置用ベルト。
【発明の効果】
【００１２】
本発明の画像形成装置用ベルト（特に、中間転写ベルト）は、高品質の画像を維持したまま、クリーニングブレード等の外部摩擦等に対する優れた耐久特性、摺動特性（耐摩耗性、耐クラック特性、耐ブレードめくれ）を有している。
【図面の簡単な説明】
【００１３】
【図１】中間転写ベルトの断面模式図である。
【図２】本発明において、製膜に用いた装置の模式図である。
【図３】本発明の画像形成装置用ベルトの断面模式図である。
【発明を実施するための形態】
【００１４】
以下、本発明について詳細に説明する。
１．画像形成装置用ベルト
本発明の画像形成装置用ベルトは、樹脂製の基材層（ａ）の外周面に、少なくとも１層からなるゴム弾性層（ｂ）、及び樹脂製の表面層（ｃ）を、この順に積層してなり、該ゴム弾性層中にカップリング剤で処理された比表面積１〜２０ｍ２／ｇのフィラーを含み、該フィラーが該ゴム弾性層中の該表面層側に偏在しており、該表面層のテーバー磨耗量（ＪＩＳ  Ｋ７２０４準拠、テーバー磨耗試験機、磨耗輪ＣＳ−１７、荷重２５０ｇにて３００回実施）が０．６ｍｇ以下であり、表面層側から測定したマルテンス硬さ（ＩＳＯ１４５７７−１）が、押込み深さ２μｍの場合３．２〜６．０Ｎ／ｍｍ２であって、押し込み深さ１０μｍの場合１．４Ｎ／ｍｍ２以下であり、該表面層側から測定したＩＲＨＤ硬度（ＪＩＳ  Ｋ６２５３）が８２ ＩＲＨＤ以下であることを特徴とする。
【００１５】
以下、各層毎に説明する。
【００１６】
（ａ）基材層  
本発明の画像形成装置用ベルトにおける基材層は、駆動時にかかる応力でベルトの変形を回避するために、機械物性に優れた樹脂で構成される。基材層は、マトリックスの樹脂に導電剤が分散された層であり、樹脂及び導電剤を含む基材層形成用組成物によって形成される。
【００１７】
前記樹脂としては、例えば、ポリイミド、ポリアミドイミド、ポリカーボネート、ポリビニリデンフルオライド(ＰＶｄＦ)、エチレン−テトラフルオロエチレン共重合体、ポリアミド、ポリフェニレンサルファイド、これらの混合物等が例示される。
【００１８】
前記ポリイミドは、通常、モノマー成分としてテトラカルボン酸二無水物とジアミン又はジイソシアネートとを、公知の方法により縮重合して製造される。通常、テトラカルボン酸二無水物とジアミンとを、Ｎ−メチル−２−ピロリドン（以下、ＮＭＰという）等の溶媒中で反応させて、一旦ポリアミック酸溶液とし、さらに、後述する導電剤をポリアミック酸溶液中に分散させて基材層形成用組成物とすることができる。
【００１９】
この際に用いる溶媒としては、例えば、ＮＭＰ、Ｎ，Ｎ−ジメチルホルムアミド、Ｎ，Ｎ−ジエチルホルムアミド、Ｎ，Ｎ−ジメチルアセトアミド、ジメチルスルホキシド、ヘキサメチルホスホアミド、１，３−ジメチル−２−イミダゾリジノン等の非プロトン系有機極性溶媒を挙げることができ、これら１種単独で又は２種以上を混合して用いることができる。これらの中でもＮＭＰが好ましい。
【００２０】
テトラカルボン酸二無水物としては、ピロメリット酸、ナフタレン−１，４，５，８−テトラカルボン酸、ナフタレン−２，３，６，７−テトラカルボン酸、２，３，５，６−ビフェニルテトラカルボン酸、２，２’，３，３’−ビフェニルテトラカルボン酸、３，３’，４，４’−ビフェニルテトラカルボン酸、３，３’，４，４’−ジフェニルエーテルテトラカルボン酸、３，３’，４，４’−ベンゾフェノンテトラカルボン酸、３，３’，４，４’−ジフェニルスルホンテトラカルボン酸、アゾベンゼン−３，３’，４，４’−テトラカルボン酸、ビス（２，３−ジカルボキシフェニル）メタン、ビス（３，４−ジカルボキシフェニル）メタン、β，β−ビス（３，４−ジカルボキシフェニル）プロパン、β，β−ビス（３，４−ジカルボキシフェニル）ヘキサフルオロプロパン等の二無水物が挙げられる。
【００２１】
ジアミンとしては、ｍ−フェニレンジアミン、ｐ−フェニレンジアミン、２，４−ジアミノトルエン、２，６−ジアミノトルエン、２，４−ジアミノクロロベンゼン、ｍ−キシリレンジアミン、ｐ−キシリレンジアミン、１，４−ジアミノナフタレン、１，５−ジアミノナフタレン、２，６−ジアミノナフタレン、２,４’−ジアミノビフェニル、ベンジジン、３,３’−ジメチルベンジジン、３，３’−ジメトキシベンジジン、３,４’−ジアミノジフェニルエーテル、４,４’−ジアミノジフェニルエーテル（ＯＤＡ）、４,４’−ジアミノジフェニルスルフィド、３,３’−ジアミノベンゾフェノン、４,４’−ジアミノジフェニルスルホン、４,４’−ジアミノアゾベンゼン、４,４’−ジアミノジフェニルメタン、β，β−ビス（４−アミノフェニル）プロパン等が挙げられる。
【００２２】
前記ジイソシアネートとしては、上記したジアミン成分におけるアミノ基がイソシアネート基に置換した化合物等が挙げられる。
【００２３】
また、ポリアミドイミドは、トリメリット酸とジアミン又はジイソシアネートとを、公知の方法により縮重合して製造される。この場合、ジアミン又はジイソシアネートは、上記のポリイミドの原料と同じものを用いることができる。また、縮重合の際に用いられる溶媒としては、ポリイミドの場合と同様のものを挙げることができる。
【００２４】
基材層中に分散される導電剤としては、例えば、カーボンブラック、グラファイト等の導電性炭素系物質；アルミニウム、銅合金等の金属又は合金；更には酸化錫、酸化亜鉛、酸化アンチモン、酸化インジウム、チタン酸カリウム、酸化アンチモン−酸化錫複合酸化物（ＡＴＯ）、酸化インジウム−酸化錫複合酸化物（ＩＴＯ）等の導電性金属酸化物等が挙げられ、これらの微粉末を１種単独で又は２種以上を組み合わせて用いることができる。基材層に配合される導電剤としては、導電性炭素系物質が好ましく、カーボンブラックがさらに好ましい。
【００２５】
導電剤の含有量は、通常、基材層中５〜３０重量％程度（前記基材層形成用組成物の固形分のうち５〜３０重量％程度）であればよい。これにより基材層に、画像形成装置用ベルト（特に、中間転写ベルト）に適した導電性が付与される。
【００２６】
前記基材層形成用組成物の固形分濃度は、１０〜４０重量％であることが好ましい。
【００２７】
前記基材層形成用組成物の調製方法としては、特に限定されるものではないが、カーボンブラック等の導電剤が均一に分散された溶液組成物とすることができる点から、材料配合後ボールミル等を用いて混合することが好ましい。
【００２８】
基材層の厚みは、駆動時にベルトにかかる応力と柔軟性を考慮して、通常、３０〜１２０μｍであり、５０〜１００μｍが好ましい。
【００２９】
（ｂ）ゴム弾性層 
本発明の画像形成装置用ベルトにおけるゴム弾性層は、主に、紙の凹凸への追従性向上と転写時のトナーへの応力集中によるライン画像中抜けを回避する目的で設けられる。ゴム弾性層は、ゴム又はエラストマー（以下、ゴム材料ということがある）を含む弾性層形成用組成物によって形成される。ゴム弾性層は、マトリクスであるゴム材料中に比表面積１〜２０ｍ2／ｇ以下の粒子状または球状のフィラーを含有する層であり、該フィラーは該ゴム弾性層中の該表面層側（該表面層との界面付近に）に偏在している。ゴム弾性層は、単層又は２層以上を積層したものであってもよい。
【００３０】
ゴム弾性層を形成するゴム材料としては、具体的には、例えば、イソプレンゴム、ブタジエンゴム、クロロプレンゴム、スチレンブタジエンゴム（ＳＢＲ）、アクリロニトリルブタジエンゴム（ＮＢＲ）、シリコーンゴム、フッ素ゴム、ブチルゴム（ＩＩＲ）、アクリルゴム（ＡＣＭ）、ウレタンゴム等が例示される。これらは１種単独で用いることも、又は２種以上を併用することもできる。これらの中でも好ましくは、シリコーンゴム、フッ素ゴム、ブチルゴム、アクリルゴム、ウレタンゴムが挙げられる。
【００３１】
シリコーンゴムとしては、例えば、付加型液状シリコーンゴムが挙げられ、具体的には、信越化学（株）製の、ＫＥ−１０６、ＫＥ１３００等が例示される。
【００３２】
フッ素ゴムとしては、例えば、ビニリデンフルオライド系フッ素ゴム（ＦＫＭ）、テトラフルオロエチレン−プロピレン系（ＦＥＰＭ）、テトラフルオロエチレン−パーフルオロビニルエーテル系（ＦＦＫＭ）等が挙げられ、具体的には、ダイキン工業（株）製のフッ素ゴムコート材ＧＬＳ−２１３Ｆ、ＧＬＳ−２２３Ｆ等、太平化成工業（株）製のフッ素ゴムコート材ＦＦＸ−４０１１６１等が例示される。
【００３３】
ブチルゴムとしては、イソブチレン−イソプレン共重合体が挙げられる。
【００３４】
アクリルゴムは、アクリル酸エステルの重合、又はそれを主体とする共重合により得られるゴム状弾性体である。
【００３５】
ウレタンゴムは、ポリオールとジイソシアネートの重付加反応により得ることができる。原料であるポリオールとジイソシアネートの混合比は、ポリオールの活性水素１当量に対しジイソシアネートのＮＣＯ基が１〜１．２当量程度となるように混合すればよい。また、ポリオールとジイソシアネートの重合を進めたプレポリマーを用いることもでき、この場合、さらに硬化剤としてジイソシアネート又はポリオール、ジアミンをプレポリマーに添加しても良い。またポットライフを長くするためジイソシアネートプレポリマーのＮＣＯ末端をブロック剤でブロックしたブロック型のものを用いても良い。ウレタンゴムとしては、例えば、主鎖がエステル結合のポリエステル系ウレタンゴム(ＡＵ)、主鎖がエーテル結合のポリエーテル系ウレタンゴム(ＥＵ)などが挙げられ、具体的には、ＤＩＣ（株）製のウレハイパーＲＵＰ１６２７（ブロック型ポリウレタン用プレポリマー）等を挙げることができる。
【００３６】
ゴム弾性層に用いるゴム材料のタイプＡ硬度（ＪＩＳ  Ｋ６２５３）は、６０°以下であることが好ましく、３０〜６０°がより好ましい。ここで、タイプＡ硬度とはゴムの柔らかさを示す値である。タイプＡ硬度が６０°を超える場合は、弾性層が硬すぎて凹凸のある紙を用いた場合に追従性が劣り、１次転写時にトナーが濃く乗っているところに応力が集中して、画像の中抜け現象を起こしやすくなる。一方、タイプＡ硬度が３０°未満の場合は、柔らかすぎてベルト駆動時に発生する応力が表面層へ集中しやすくなり、十分な耐久性が得られない傾向がある。
【００３７】
本発明の画像形成装置用ベルトのゴム弾性層は、カップリング剤で処理された比表面積１〜２０ｍ２／ｇのフィラーを含有し、当該フィラーは表面層側に偏在する。当該フィラーの比表面積は、さらに好ましくは１〜１５ｍ2／ｇであり、３〜１０ｍ2／ｇであるとより好ましい。フィラーの比表面積が１〜２０ｍ２/ｇであることで、偏在させる表面層付近のフィラー密度が上がるため、表面層付近のゴム硬度の上昇が顕著になる。表面層付近のゴム硬度が上昇することによって、クリーニングブレードや紙等との摺擦で発生するせん断応力を、ゴム弾性層内部まで分散させることができ、表面層への応力集中を抑制できるため、薄膜である表面層へのクラックやピンホールの発生を抑制することができる。フィラーの比表面積が２０ｍ２/ｇより大きい場合は、偏在させるフィラーが嵩高いため、フィラー同士が相互に干渉し合い、傾斜させてもフィラー密度が十分に上がらない。そのため、表面層付近のゴム硬度の上昇が不十分で、クリーニングブレードや紙等との摺擦で発生するせん断応力を、ゴム弾性層内部に十分分散させることができないため、薄膜である表面層にクラックやピンホールを発生させてしまう。フィラーの比表面積が１よりも小さい場合は、フィラーと樹脂との界面に州などの空隙が発生しやすくなる。州などの空隙がある場合には、フィラーと樹脂が接着している部位はゴム硬度があがるが、空隙が出来ている部位は、逆にゴム硬度が低下するため、硬度分布が大きくなり、硬度の低い部位に応力が集中し、表面層の磨耗量が大きくなってしまう。
【００３８】
本発明で用いるフィラーの形状は、特に限定されず、例えば、粒子状、球状または針状いずれも用いることができる。
【００３９】
フィラーのサイズは、フィラーが粒子状または球状の場合、体積平均粒子径（メジアン径  Ｄ５０）は、通常０．８〜１５．０μｍであり、１．０〜１０．０μｍが好ましく、２．０〜１０．０μｍが特に好ましい。粒子径が大きすぎる場合は、ベルト表面に微小な硬度分布が生じ、画像にノイズが現れるため好ましくない。また粒子径が小さすぎる場合は、遠心力によりフィラーを表面層側に傾斜させる場合、傾斜が起こりにくく好ましくない。
【００４０】
また、フィラーが針状または板状の場合、フィラーの短径が２．０μｍ以下のものが好ましく、０．５〜１．７μｍであると更に好ましい。フィラーの短径が２．０μｍより大きい場合、フィラーと樹脂との界面に州などの空隙が発生しやすくなる。州などの空隙がある場合、フィラーと樹脂が接着している部位はゴム硬度があがるが、空隙ができている部位は、逆にゴム硬度が低下する。そのためフィラーによる補強効果が均一でなく、クリーニングブレードや紙等との摺擦で発生するせん断応力を、均一にゴム層内部に分散させることができない。そのため、表面層の磨耗量が大きくなり、ベルトの寿命を短くしてしまう。また、針状または板状のフィラーの長径は３μｍ以上であることが好ましく、４μｍ以上であると更に好ましい。
【００４１】
ゴム弾性層におけるフィラーの含有量は、体積分率で１．０〜４．０％が好ましく、１．５〜３．５％がより好ましい。フィラーの添加量が少なすぎると補強の効果が小さく、多すぎるとゴム硬度が上昇し、ライン画像中抜け等の欠陥を抑制できなくなる。また、表面層付近のゴム硬度だけを上昇させるため、フィラーが表面層側に傾斜して存在していることが好ましい。換言すれば、ゴム弾性層における表面層側のフィラー濃度が、ゴム弾性層の厚み方向中央部のフィラー濃度よりも高くなることが好ましい。具体的には、表面との界面付近のフィラー濃度がゴム弾性層の厚み方向中央部の濃度の５倍以上であるのが良い。
【００４２】
該フィラーの偏在については、ゴム弾性層中の表面層側におけるフィラーの質量濃度と、それ以外の場所でのフィラーの質量濃度の比により表すことができる。具体的には以下のとおりである。
【００４３】
表面層とゴム弾性層の界面から基材層側に向かって深さ２０μｍまでの領域(図３中のＡ)に含まれるフィラーの質量濃度Ｍ１、表面層とゴム弾性層の界面から基材層側に向かって深さ６０〜８０μｍの領域（図３中のＢ）に含まれるフィラーの質量濃度Ｍ２、表面層とゴム弾性層の界面から基材層側に向かって深さ１２０〜１４０μｍの領域（図３中のＣ）に含まれるフィラーの質量濃度Ｍ３とする。
【００４４】
表面層とゴム弾性層の界面から基材層側に向かって深さ２０μｍまでの領域に含まれるフィラーの質量濃度Ｍ１と、表面層とゴム弾性層の界面から基材層側に向かって深さ１２０〜１４０μｍの領域に含まれるフィラーの質量濃度Ｍ３の濃度の比（Ｍ１／Ｍ３）が、５以上が好ましく、８以上であることがより好ましい。
【００４５】
表面層とゴム弾性層の界面から基材層側に向かって深さ２０μｍまでの領域に含まれるフィラーの質量濃度Ｍ１と、表面層とゴム弾性層の界面から基材層側に向かって深さ６０〜８０μｍの領域に含まれるフィラーの質量濃度Ｍ２の比（Ｍ１／Ｍ２）が、３以上であることが好ましく、６以上であることがより好ましい。
【００４６】
前記質量濃度比（Ｍ１／Ｍ３、Ｍ１／Ｍ２）が大きければ大きいほど、フィラーがゴム弾性層中の表面層側に偏在していることを示すものである。Ｍ１／Ｍ３が５以上、Ｍ１／Ｍ２が３以上であると、ゴム弾性層の表面層と接する領域だけのゴム硬度が高いため、表面層への応力集中を回避し、高品質の画像を維持したまま、優れた耐久性を有する中間転写ベルトとすることができるため好ましい。Ｍ１＞Ｍ２＞Ｍ３となるのが好ましい。
【００４７】
フィラーの濃度の比が、前記範囲内にあることで、フィラーがゴム弾性層中の表面層側に偏在していることを示す。このようにフィラーを偏在させることで、ゴム層全体の硬度が高くならず、表面層との接触部位だけが硬度が上がり、表面層への応力集中が防止できるため好ましい。
【００４８】
ここで、フィラーの質量濃度は、エネルギー分散型Ｘ線分析装置（ＥＤＸ）（加速電圧：２０ｋＶ、照射時間：５分間）により、フィラーを構成する主要な元素の質量濃度を測定することにより行うものである。例えば、フィラーがホウ酸アルミニウムである場合はアルミニウム濃度を、フィラーが酸化ジルコニウムの場合はジルコニウム濃度を測定する。
【００４９】
また、ＥＤＸによる測定は、２０μｍ×２０μｍの領域について測定をするため、各それぞれの領域について、任意の２０μｍ×２０μｍの領域を３回測定（例えば、図３の太線で囲った部分を測定）し、平均値をその領域のフィラー濃度とした。
【００５０】
フィラーを偏在させる方法としては、特に限定はされないが、後述の遠心成型などにより強制的に表面層側に偏在させて製膜する方法等を挙げることができる。
【００５１】
フィラーをゴム弾性層の表面層側に集中的に傾斜させるためには、フィラーの比重がマトリクス樹脂の比重の３倍以上あることが好ましく、３〜８倍であることがより好ましい。フィラーの比重としては、通常２〜１０ｇ／ｃｍ３、好ましくは３〜７ｇ／ｃｍ３である。
【００５２】
配合されるフィラーの種類としては、酸化ジルコニウム、硫酸マグネシウム、硫酸バリウム、ホウ酸アルミニウム、アルミナ、酸化チタン、チタン酸カリウム、酸化亜鉛、シリカ、ウォラストナイト、ジルコニウム系複合酸化物（例えば、（CaO)X(ZrO2)1-X、（CeO2)X(ZrO2)1-X、（Y2O３)X(ZrO2)1-X等が挙げられ、ここでｘは０〜１の値、特に０を超えて１未満の値を示す。）などが挙げられる。これらの中でも、ＢＥＴ比表面積の小さいタイプの酸化ジルコニウム、硫酸バリウム、酸化チタン、シリカが好ましい。フィラーは１種でも又は２種以上を組み合わせてもよい。また、粒子径、比重等の異なるフィラーを２種以上組み合わせてもよい。
【００５３】
また、当該フィラーを処理するカップリング剤としては、例えば、シラン系カップリング剤、チタネート系カップリング剤、アルミニウム系カップリング剤、ジルコニウム系カップリング剤等が挙げられる。シラン系カップリング剤としては、例えば、３−アミノプロピルトリエトキシシラン、Ｎ−２−（アミノエチル)−３−アミノプロピルトリメトキシシラン、Ｎ−（アミノエチル）−３−アミノプロピルメチルジメトキシシラン等のアミノ基を官能基としてもつシラン系カップリング剤、３−グリシドキシプロピルトリメトキシシラン、３−グリシドキシプロピルトリエトキシシラン等のエポキシ基を官能基としてもつシラン系カップリング剤、３−メルカプトプロピルメチルジメトキシシラン、３−メルカプトプロピルトリメトキシシラン等のメルカプト基をもつシラン系カップリング剤が挙げられる。また、チタネート系カップリング剤としては、例えば、イソプロピルトリデシルベンゼンスルホニルチタネート、イソプロピルトリス（ジオクチルパイロホスフェート）チタネート、テトライソプロピルビス（ジオクチルホスファイト）チタネート、テトラオクチルビス（ジトリデシルホスファイト）チタネート、テトラ（２，２−ジアリルオキシメチル−１−ブチル）ビス（ジ−トリデシル）ホスファイトチタネート、ビス（ジオクチルパイロホスフェート）オキシアセテートチタネート、ビス（ジオクチルパイロホスフェート）エチレンチタネート、イソプロピルトリ（Ｎ−アミノエチル−アミノエチル）チタネート等が挙げられる。さらに、アルミニウム系カップリング剤としては、例えば、アセトアルコキシアルミニウムジイソプロピレート等が挙げられ、ジルコニウム系カップリング剤としては、例えば、ネオアルコキシトリスネオデカノイルジルコネート、ネオアルコキシトリス（ドデシル）ベンゼンスルホニルジルコネート、ネオアルコキシトリス（ジオクチル）ホスフェートジルコネート、テトラノルマルプロポキシジルコニウム、テトラノルマルブトキシジルコニウム、ジルコニウムテトラアセチルアセトネート、ジルコニウムトリブトキシアセチルアセトネート、ジルコニウムトリブトキシステアレート、ジルコニウムジブトキシビス(アセチルアセトネート)、ジルコニウムジブトキシビス(アセチルアセトネート)、ジルコニウムトリブトキシエチルアセトアセテート、ジルコニウムモノブトキシアセチルアセトネートビス（エチルアセトアセテート）等が挙げられる。当該カップリング剤で処理することにより、フィラーとマトリクス樹脂との接着を強化し、フィラーとマトリクス樹脂界面に発生する応力集中を抑制するため、表面層界面付近のゴム硬度が均一に上昇し、表面層の耐磨耗性を更に向上させることができる。また、フィラーの分散性を向上させるため、フィラーとマトリクス樹脂分散液の流動性が向上し、均一な膜を得やすくなる。中でも、フィラーとマトリクス樹脂の接着強化による表面層の耐磨耗性向上の点から、シランカップリング剤を用いることが好ましく、特にアミノ基、エポキシ基、メルカプト基を官能基としてもつシランカップリング剤を用いることが好ましい。
【００５４】
フィラーとカップリング剤の組み合わせとしては、フィラー構成元素にＳｉ元素を含むものは、シランカップリング剤の処理効果が高いため、シランカップリング剤を用いることが好ましい。特に、フィラーに含まれるＳｉ量が０．０１％以上であれば、高い接着効果が発現するため好ましい。例えば、酸化ジルコニウムはＳｉ元素を約０．０２％含んでいるため、シランカップリング剤の効果が高い。また、フィラー構成元素にＡｌ元素を含むものは、アルミニウム系カップリング剤、Ｔｉ元素を含むものは、チタネート系カップリング剤を用いることが好ましい。
【００５５】
当該カップリング剤によるフィラーの処理方法としては、公知の方法、例えば、湿式法、乾式法、インテグラルブレンド法等が挙げられる。このとき、フィラー重量に対し、カップリング剤を０．１〜５重量％添加する。好ましくは、０．５〜３重量％である。中でも、フィラー表面を均一に処理できる観点から、湿式法で処理することが好ましい。
【００５６】
また、前記弾性層形成用組成物には、必要に応じて硬化剤を添加することができる。例えば、シリコーンゴムの場合、硬化剤としてハイドロジェンオルガノポリシロキサン等が挙げられ、ウレタンゴムの場合、硬化剤としてジイソシアネート又はポリオール、ジアミンを用いることができる。これらの硬化剤は、弾性層形成用組成物中に配合して用いればよい。
【００５７】
硬化剤を添加する場合、その添加量はゴム主剤と硬化剤の反応性官能基数を１：１とするため、同一当量を混合すればよいが、ジイソシアネートなど反応性の高い物質の場合、環境中の水分等と反応して不活性になることなどを考慮し、１〜１．２倍当量とすることが好ましい。
【００５８】
前記弾性層形成用組成物の固形分濃度は、製造方法によって適宜設定することができるが、通常、フィラーを含めて３５〜７０重量％程度が好ましい。
【００５９】
前記弾性層形成用組成物の調製方法としては、特に限定されるものではないが、材料配合後、ボールミル、ホモディスパー等を用いて混合することが好ましい。特に、短径が１．０μｍよりも小さいフィラーを添加する場合は、フィラーが折れないように、ビーズを使わない方法で分散することが好ましく、例えばホモディスパー等で混合することが好ましい。
【００６０】
ゴム弾性層の厚みは、２００〜４５０μｍであり、２００〜４００μｍであることが好ましく、２２０〜３２０μｍであることがより好ましい。当該ゴム弾性層の厚みは、多層ベルトの総厚みから、基材層の厚みおよび表面層の厚みを差し引くことにより求めることができる。なお、当該多層ベルトの総厚み、基材層の厚みおよび表面層の厚みの測定方法については、実施例に記載したとおりである。ゴム弾性層の厚みが前記範囲内にあることで、感光体と転写ベルトとの接触圧を低く保つことができ、感光体上のトナーが凝集し、ライン状画像中央が転写しない「ライン画像中抜け」現象を防ぐことができると同時に、転写ベルトの膜厚が厚すぎる場合に発生しやすい、色ずれを防止できるため好ましい。
【００６１】
（ｃ）表面層 
本発明の画像形成装置用ベルトにおける表面層は、直接トナーを乗せ、トナーを紙へ転写、離型するための層であり、表面精度に優れていることが求められる。表面層は、樹脂が有機溶媒又は水中に溶解又は分散された表面層形成用組成物によって形成される。
【００６２】
表面層に用いる樹脂としては、フッ素系樹脂、例えば、ポリビニリデンフロライド、ビニリデンフロライドとヘキサフルオロプロピレンの共重合体、ポリテトラフルオロエチレン（ＰＴＦＥ）、テトラフルオロエチレンとパーフルオロアルキルビニルエーテルの共重合体（ＰＦＡ）、テトラフルオロエチレンとヘキサフルオロプロピレンの共重合体（ＦＥＰ）、テトラフルオロエチレンとエチレンの共重合体（ＥＴＦＥ）、ウレタン系樹脂、例えば、主鎖がエステル骨格のエステル系ウレタン樹脂、主鎖がエーテル骨格のエーテル系ウレタン樹脂、主鎖がカーボネート骨格のカーボネート系ウレタン樹脂、ポリイミド、ポリアミドイミドなどが挙げられる。これらは１種単独で用いることも、又は２種以上を併用することもできる。これらの中でも、摩擦係数、耐磨耗性の観点から特にフッ素系樹脂、ウレタン系樹脂が好ましい。特に、電気特性の観点から、ポリビニリデンフロライド、ビニリデンフロライドとヘキサフルオロプロピレンの共重合体、エーテル系ウレタン樹脂が好ましく、耐摩耗性の観点からは、エステル系ウレタン樹脂が好ましい。
【００６３】
また、表面層には層状粘土鉱物を添加してもよく、層状粘土鉱物としては、例えば、スメクタイト、ハイドロタルサイト等が挙げられる。
【００６４】
また、これら層状粘土鉱物は、天然物でも合成品でもよい。例えば、合成モンモリロナイトとして、クニミネ工業（株）製のクニピアＦ等；合成ヘクトライトとして、ラポート社のラポナイトＸＬＧ、ラポナイトＲＤ、コープケミカル（株）製のルーセンタイトＳＴＮ等；合成サポナイトとして、クニミネ工業（株）製のスメクトンＳＡ等が挙げられ、これらは商業的に入手することが可能である。
【００６５】
上記層状粘土鉱物を１種単独で、又は２種以上を組み合わせて用いることができる。
【００６６】
層状粘土鉱物の配合割合は、表面層の総重量に対して、０．１〜５重量％であることが好ましく、０．５〜５重量％がより好ましく、１〜５重量％がさらに好ましい。このような割合で層状粘土鉱物を配合することによって、転写ベルトの表面層を薄膜化してもピンホールの発生が少なく優れた転写性能と耐久性を実現することができる。
【００６７】
ここで、優れたラフ紙転写性能とは、ボンド紙等の凹凸の激しい紙を用いてマゼンタ単色のベタ印刷を行って、最深部（凹部）のトナーの乗りを目視で判断した場合に、白抜け等がなく、ムラなく転写されていることを指す。
【００６８】
表面層の成形は、前記樹脂と任意で添加する層状粘土鉱物を有機溶媒中に溶解又は膨潤させて得られる表面層形成用組成物を、円筒状金型等の内面に塗布乾燥することによって行うことができる。
【００６９】
前記樹脂が溶解又は膨潤される有機溶媒としては、特に限定されないが、例えば、非プロトン性極性溶媒と他の有機溶媒との混合有機溶媒が使用される。
【００７０】
非プロトン性極性溶媒としては、Ｎ,Ｎ−ジメチルアセトアミド、Ｎ,Ｎ−ジメチルホルムアミド、ジメチルスルホキシド、Ｎ−メチル−２−ピロリドン等が挙げられ、これらの中から１種単独で、又は２種以上を組み合わせて用いることができる。
【００７１】
他の有機溶媒としては、アセトン、メチルエチルケトン、メチルイソブチルケトン、シクロヘキサノン等のケトン系溶媒；酢酸エチル、酢酸ブチル等のエステル系溶媒；或いはこれらの混合溶媒が挙げられる。
【００７２】
本発明においては、有機溶媒中に樹脂と層状粘土鉱物を溶解、膨潤させて得られた溶液を、４８〜７２時間程度静置した後、目視にて沈降が認められないものを表面層形成用組成物として用いることが望ましい。
【００７３】
本発明において表面層のテーバー摩耗量（ＪＩＳ  Ｋ７２０４準拠、テーバー磨耗試験機、磨耗輪ＣＳ−１７、荷重２５０ｇにて３００回実施）は、０．６ｍｇ以下である。テーバー摩耗量が０．６ｍｇ以下であることにより、ブレードクリーニング機構を適用した100万枚相当のプリント後でも、表面層が磨耗してゴム層が表面に露出することがなくなり、ブレードクリーニングが可能な耐久性（耐摩耗性）の高い、ゴム弾性層付きの中間転写ベルトを得ることができる。
【００７４】
表面層の表面粗さ（Ｒｚ）は、０．２５〜１．５μｍが好ましく、０．４〜１．３μｍがより好ましく、０．５〜１．２μｍがさらに好ましい。表面粗さが０．２５μｍ未満の場合は、ロール等の摺動する部材と張り付いてしまいやすくなるため駆動時のトルクオーバーの原因となってしまい、１．５μｍを超える場合は、トナーの固着（フィルミング）の原因やトナーすり抜けによるクリーニング不良となるため好ましくない。なお、本発明において、表面層の表面粗さは、基材層、弾性層、表面層からなる本発明の画像形成装置用ベルトの表面層において測定した表面粗さを示すものである。
【００７５】
本発明において表面層の厚みは、０．５〜６μｍであり、１〜６μｍが好ましく、２〜６μｍがより好ましい。表面層の厚みが前記範囲を超えると弾性層のゴム弾性を損なうことになるため好ましくない。また、表面層の厚みが前記範囲を下回ると、穴があきやすい等の耐久性に問題が生じる。
【００７６】
表面層のヤング率は１５０〜２，０００ＭＰａが好ましく、１５０〜１，２００ＭＰａがより好ましい。ヤング率が２，０００ＭＰａ以下になることで、トナーへの応力集中によるライン画像中抜けを防止することができ、ヤング率が１５０ＭＰａ以上になることで、表面層の摩擦係数上昇を防ぎ、二次転写効率の悪化を防止できるため好ましい。
【００７７】
表面層の体積抵抗率は、通常１×１０１２Ω・ｃｍ以上が好ましく、１×１０1２〜１×１０1５Ω・ｃｍがより好ましく、１×１０１２〜１×１０１４Ω・ｃｍがさらに好ましい。なお、本発明において、表面層の体積抵抗率、ヤング率は、表面層形成用組成物を用いて、厚さ１０μｍの表面層単独膜を作製し、該膜について測定した体積抵抗率、ヤング率を示すものである。
【００７８】
画像形成装置用ベルトの諸物性値
本発明の画像形成装置用ベルト（特に、中間転写ベルト）は、以下の諸物性値を有する。
【００７９】
本発明の画像形成装置用ベルトの、表面層側から測定したマルテンス硬さは、押込み深さ２μｍの場合３．２〜６．０Ｎ／ｍｍ２であって、押し込み深さ１０μｍの場合１．４Ｎ／ｍｍ２以下である。これは、ゴム弾性層の表面層と接する部位（表面層側から２０μｍまでの部分）のゴム硬度が高いことを意味するものであり、このようなゴム硬度を有するゴム弾性層とすることで表面層への応力集中を回避し、高品質の画像を維持したまま、優れた耐久性を達成し得るものである。
【００８０】
マルテンス硬さは、ＩＳＯ１４５７７−１に準拠した方法で測定することができ、例えば、ダイナミック超微小硬度計（ＤＵＨ−２１１／ＤＵＨ−２１１Ｓ、（株）島津製作所製）等により測定することができる。また、マルテンス硬さは、同一サンプルの異なる部位を５箇所測定し、その平均を硬度の値とした。
【００８１】
一般的に、硬度測定においては、押込み深さの１０倍の深さの部位までの硬度の影響を受けるものである。つまり、押込み深さ２μｍの時には表層から約２０μｍの深さの硬度を測定していることになる。負荷速度０．１４６３ｍＮ／ｓｅｃ、押込み深さ２μｍの測定値は、３．２〜６．０Ｎ／ｍｍ２であり、３．４〜６．０Ｎ／ｍｍ２が好ましく、３．６〜６．０Ｎ／ｍｍ２がより好ましい。前記範囲内にあることで、３０万枚厚紙通紙テストに耐えられる耐久性が得られる。
【００８２】
また、押込み深さ１０μｍの時には、表層から約１００μｍの深さの硬度を測定していることになる。負荷速度０．１４６３ｍＮ／ｓｅｃ、押し込み深さ１０μｍの測定値は、１．４Ｎ／ｍｍ２以下であり、０．７〜１．４Ｎ／ｍｍ２が好ましく、０．８〜１．４Ｎ／ｍｍ２がより好ましい。前記範囲内にあることで、ライン画像中抜けを防ぎ、ラフ紙転写性等に優れる中間転写ベルトとすることができる。
【００８３】
画像形成装置用ベルトのＩＲＨＤ硬度は、８２ ＩＲＨＤ以下であることが好ましく、７０〜８２ ＩＲＨＤであることがより好ましい。前記範囲内にあることで、ライン画像中抜けを防止し、ラフ紙転写性に優れる画像形成装置用ベルトとすることができる。ＩＲＨＤ硬度の測定は、ＪＩＳ  Ｋ６２５３に準じて測定することができる。
【００８４】
本発明の画像形成装置用ベルトは表面精度が高く、表面層における表面粗さは十点平均粗さ（Ｒｚ：ＪＩＳ  Ｂ０６０１−１９９４）にて０．２５〜１．５μｍ程度が好ましく、０．４〜１．３μｍ程度がより好ましく、０．５〜１．２μｍ程度がさらに好ましい。
【００８５】
本発明の画像形成装置用ベルトの表面の静摩擦係数は、０．１〜０．８が好ましく、０．１〜０．６程度がより好ましく、０．１〜０．４がさらに好ましい。また、本発明の画像形成装置用ベルトの表面抵抗率は１×１０１０〜１×１０１５Ω/□程度、体積抵抗率は１×１０８〜１×１０１４Ω・ｃｍ程度であることが好ましく、弾性層及び／又は基材層に添加する導電剤の添加量に応じてこの範囲で可変である。
【００８６】
本発明の画像形成装置用ベルトの平均総厚みは、通常、３００〜５５０μｍ程度、好ましくは３００〜４５０μｍ程度である。各層の厚さは、駆動時にベルトにかかる応力と柔軟性を考慮して適宜設定され得るが、各層の厚みの割合は、通常、基材層を１とした場合、弾性層２〜５程度、好ましくは２〜４程度；表面層０．００５〜０．０５程度である。後述するような３層化工程を採用することによって、ベルトの厚みのばらつきは小さくなり、均質なベルトが製造できる。
【００８７】
２．画像形成装置用ベルトの製造方法
以上のような構成を有する画像形成装置用ベルト（特に、中間転写ベルト）の製造方法については、特に限定されないが、例えば、以下の方法を挙げることができる。
【００８８】
本発明の画像形成装置用ベルトは、以下の工程を含む製造方法によって得ることができる。
（１）基材層形成用組成物を、遠心成型又は溶融押出成形して基材層を製膜する工程、
（２）表面層形成用組成物を、円筒状金型を用いて遠心成型を行い、表面層を製膜する工程、
（３）上記（２）で得られた表面層の内面に、フィラーを含む弾性層形成用組成物を、遠心成型によってゴム弾性層に製膜し、２層膜とする工程、及び
（４）上記（１）で得られた基材層の外面と、上記（３）で得られた２層膜のゴム弾性層の内面とを重ね合わせて、加熱処理する工程。
【００８９】
あるいは、上記（１）及び（２）により表面層及び基材層をそれぞれ製膜した後、（３’）表面層の内面に基材層の外面を重ね合わせて、両層の間に弾性層形成用組成物を注入し、加熱処理することによっても製造することができる。
【００９０】
以下、各工程について説明する。なお、本発明の製造方法において使用する原料やその含有量等は、前述のとおりである。
【００９１】
工程（１）（基材層の形成）
基材層は次のようにして製膜することができる。
【００９２】
まず、基材層の典型材料であるポリイミドを用いる場合について説明する。
【００９３】
前述のように、ポリイミドの原料であるテトラカルボン酸二無水物とジアミンとをＮＭＰ等の溶媒中で反応させて、一旦ポリアミック酸溶液とし、基材層に所望の半導電性を付与するために、カーボンブラック等の導電剤を上記ポリアミック酸溶液に添加し、カーボンブラックが分散されたポリアミック酸（基材層形成用組成物）を調製する。
【００９４】
得られた基材層形成用組成物を用い、回転ドラム（円筒状金型）等による遠心成型を行う。加熱は、ドラム内面を徐々に昇温し１００〜１９０℃程度、好ましくは１１０〜１３０℃程度に到達せしめる（第１加熱段階）。昇温速度は、例えば、１〜２℃／分程度であればよい。上記の温度で２０分〜３時間維持し、およそ半分以上の溶剤を揮発させて自己支持性のある管状ベルトを成形する。
【００９５】
また、第１加熱段階における回転ドラムの回転速度は重力加速度の０．５〜１０倍の遠心加速度であることが好ましい。一般に、重力加速度（ｇ）は９．８（ｍ／ｓ２）である。
【００９６】
遠心加速度（Ｇ）は下記式（Ｉ）から導かれる。
Ｇ（ｍ／ｓ２）＝ｒ・ω２＝ｒ・（２・π・ｎ）２    （Ｉ）
ここで、ｒは円筒金型の半径（ｍ）、ωは角速度（ｒａｄ／ｓ）、ｎは１秒間での回転数（６０秒間の回転数がｒｐｍ）を示す。前記式（Ｉ）より、円筒状金型の回転条件を適宜設定することができる。
【００９７】
次に、第２段階加熱として、温度２８０〜４００℃程度、好ましくは３００〜３８０℃程度で処理してイミド化を完結させる。この場合も、第１段階加熱温度から一挙にこの温度に到達するのではなく、徐々に昇温して、その温度に達するようにすることが望ましい。なお、第２段階加熱は、管状ベルトを回転ドラムの内面に付着したまま行っても良いし、第１加熱段階終了後に、回転ドラムから管状ベルトを剥離し、取り出して別途イミド化のための加熱手段に供して、２８０〜４００℃になるように加熱してもよい。このイミド化の所用時間は、通常約２０分〜３時間程度である。
【００９８】
基材層の材料としてポリアミドイミドを用いる場合も同様にして、ジアミン或いはジアミンから誘導されたジイソシアネートと、トリメリット酸とを溶媒中で反応させて直接ポリアミドイミドとし、これを遠心成型して、継目のない（シームレス）ポリアミドイミドの基材層を製膜できる。
【００９９】
また、基材層の材料としてポリカーボネート、ＰＶｄＦ、エチレン−テトラフルオロエチレン共重合体、ポリアミド、ポリフェニレンサルファイド等を用いる場合は、これらの樹脂を溶融して押出成型することによりシームレスの基材層を製膜できる。
【０１００】
このようにして、継目のない基材層を製膜できる。
【０１０１】
工程（２）（表面層の形成）
表面層は、例えば、次のようにして製膜することができる。
【０１０２】
前記表面層形成用組成物を、表面粗さ（Ｒｚ）０．２５〜１．５μｍを有する円筒状金型を用いて遠心成型を行う。この場合、得られる表面層の厚みが０．５〜６μｍ程度となるように調製する。
【０１０３】
表面層の遠心成型は、例えば、重力加速度の０．５〜１０倍の遠心加速度に回転した回転ドラム（円筒状金型）内面に最終厚さを得るに相当する量の表面層形成用組成物を注入した後、徐々に回転速度をあげ重力加速度の２〜２０倍の遠心加速度に回転を上げて遠心力で内面全体に均一に流延する。
【０１０４】
回転ドラムは、その内面が所定の表面精度に研磨されており、この回転ドラムの表面状態が、本発明の画像形成装置用ベルトの表面層外面にほぼ転写される。従って、回転ドラムの内面の表面粗さを制御することにより、表面層の表面粗さを所望の範囲に調節することができる。回転ドラムの内面の平均表面粗さ（Ｒｚ）を、０．２５〜１．５μｍの範囲で設定すると、ほぼそれに対応した表面粗さ（Ｒｚ）０．２５〜１．５μｍを有する表面層を形成できる。但し、画像形成装置用ベルトの表面層の表面粗さは、ベルトの微妙なタワミやウネリを測定上拾ってしまうため、回転ドラムの内面の平均表面粗さ（Ｒｚ）に比してやや高めの値になる傾向がある。そのため、ベルト表面層の所望の表面粗さに対して、やや小さめの内面の平均表面粗さ（Ｒｚ）を有する回転ドラムを採用することもできる。なお、使用する金型内面の粗度は、内面仕上げ時に使用する研磨紙の番手等により任意に制御できる。
【０１０５】
回転ドラムは回転ローラー上に載置し、該ローラーの回転により間接的に回転が行われる。また該ドラムの大きさは、所望する画像形成装置用ベルトの大きさに応じて適宜選択できる。
【０１０６】
加熱は、該ドラムの周囲に、例えば遠赤外線ヒータ等の熱源が配置され外側からの間接加熱により行われる。加熱温度は樹脂の種類に応じて変化し得るが、通常、室温から樹脂の融点前後の温度、例えば、樹脂の融点Ｔｍとした場合に、（Ｔｍ±４０）℃程度、好ましくは（Ｔｍ−４０）℃〜Ｔｍ℃程度まで徐々に昇温し、昇温後の温度で１０〜６０分程度加熱すればよい。これにより、ドラム内面に継目のない（シームレス）管状の表面層が製膜できる。
【０１０７】
工程（３）（２層化）
上記工程（２）で得られた表面層の内面に、弾性層形成用組成物を遠心成型して、厚みが２００〜４５０μｍの弾性層を製膜し、２層膜とする。
【０１０８】
前述の弾性層形成用組成物を、表面層が形成された回転ドラム（円筒状金型）の表面層の内面上に均一に塗布して遠心成型を行い、その後、回転ドラムを重力加速度の２倍以上（好ましくは４〜２０倍）の遠心加速度で回転させながら加熱処理を行う。回転ドラムの回転速度を重力加速度の２倍以上の遠心加速度とすることで、原料溶液に対し常に重力加速度以上の遠心力がかかるため、樹脂より比重の重いフィラーが表面層側に偏析しやすくなるため好ましい。
【０１０９】
加熱は、ドラム内面を徐々に昇温し９０〜１８０℃程度、好ましくは９０〜１５０℃程度に到達せしめる。昇温速度は、例えば、１〜３℃／分程度であればよい。上記の温度で２０分〜３時間維持し、ドラム内に表面層、その上に弾性層を有する２層膜を成形する。
【０１１０】
ゴム弾性層を２層以上にする場合は、先に製膜したゴム弾性層内面に、更に弾性層形成用組成物を遠心成型し、同様に加熱硬化させ、必要に応じこれを繰り返す。特に、強い遠心力がかけにくい径の大きなベルトの製膜や、遠心成型以外の方法を用いる成膜の場合は、表面層側にフィラー濃度の高いゴム弾性層を製膜し、その内面に更にフィラー濃度の低いゴム弾性層を製膜するのが好ましい。
【０１１１】
工程（４）（３層化）
上記工程（１）で得られた基材層の外面と、上記（３）で得られた２層膜（表面層と弾性層）の弾性層の内面とを重ね合わせて、加熱処理する。
【０１１２】
具体的には、回転ドラム内に製膜した２層膜の弾性層内面に公知の接着用プライマー等を塗布、風乾した後、外面にドライラミ接着剤等を塗布した基材層を挿入し、重ね合わせる。重ね合わせた両層をベルト内面から圧着した後、円筒状金型内面を徐々に昇温し４０〜１２０℃程度、好ましくは５０〜９０℃程度に到達せしめる。
【０１１３】
昇温速度は、例えば、１〜１０℃／分程度であればよい。上記の温度で２〜３０分維持し、円筒状金型内に表面層、弾性層及び基材層を有する３層ベルトを成形する。
【０１１４】
張り合わせた３層ベルトを円筒状金型から剥離し、両端部を所望の幅にカットして３層の画像形成装置用ベルトを製造する。
【０１１５】
また、上記製造方法において、上記工程（３）及び（４）に代えて、表面層の内面に基材層の外面を重ね合わせて、両層の間に弾性層形成用組成物を注入し、加熱処理することによって、弾性層の製膜と３層化を同時に行うことによっても製造することができる（工程（３’））。
【０１１６】
工程（３’）（弾性層の製膜と３層化）
上記工程（１）及び（２）に従って別々に製膜した表面層と基材層とを、該表面層の内面と該基材層の外面とが接触するように重ね合わせて、両層の間に弾性層形成用組成物をインジェクションにて注入する。このとき、弾性層の均一化のため、基材層内面の片側端部からもう片側端部へしごきを行うことが好ましい。得られた積層体を加熱処理することにより、画像形成装置用ベルトを得ることができる。なお、両層の重ね合わせ後は、両層の間が密閉状態となるようにすることが好ましい。
【０１１７】
例えば、ゴム材料としてシリコーンゴムを用いる場合、インジェクションにて得られた積層体を、１１０〜２２０℃程度に熱処理することにより、弾性層形成用組成物が加硫（架橋・硬化）するとともに、表面層と基材層が同時に強固に接着される。
【０１１８】
また、ゴム材料がウレタンゴムの場合、製膜直前に両液を混合して使用することが好ましい。
【０１１９】
上記３層化工程の具体例を挙げる。
【０１２０】
ドラム内面に製膜された表面層の内面に、公知の接着用プライマー等を均一塗布して風乾する。製膜した基材層外面にもプライマーを塗布して、これを表面層内面に重ね合わせ、減圧状態でこの管状ベルト両端部に内側からＯリングを押し当てて、重ね合わせた表面層及び基材層間を密閉状態とする。次に、この両層の隙間に、前述の弾性層形成用組成物をインジェクション法にて注入し、基材層内面側から金属ロールを用いて、弾性層形成用組成物を周方向に均一になるように流延する。
【０１２１】
或いは、他の実施態様として以下のような方法も挙げられる。
【０１２２】
ドラム内面に製膜された表面層の内面に、公知の接着用プライマーを均一塗布する。製膜した基材層外面にもプライマーを塗布した後、これを円柱状の芯体外面に被せる。この芯体を、内面に表面層が製膜されているドラム内面に挿入し、芯体とドラムを同心軸上に固定する。次に、ドラムの片側から、両層の隙間にペースト状の弾性層形成用組成物をインジェクション法にて注入する。なお、該ドラムは長手方向左右を一対の治具で挟まれて固定したものであり、一方の治具には弾性層形成用組成物の入口が設けられ、他方の治具にはその出口が設けられている。
【０１２３】
３層化した後の加熱処理は、１１０〜２２０℃まで徐々に加熱して（例えば、昇温速度１〜３℃／分程度）、その温度で０．５〜４時間処理する。これにより、ベルトの架橋・硬化が完了する。加熱終了後、ドラムを冷却し、３層化された管状ベルトをドラム内面から剥離して、本発明の画像形成装置用ベルトを得ることができる。
【０１２４】
なお、上記の接着用プライマーの使用は任意であるが、接着強度向上の点から使用するのが好ましい。接着用プライマーとしては、例えば、東レダウコーニング製プライマーＤＹ３９−０６７等が例示される。
【０１２５】
以上のような方法により得られる本発明の画像形成装置用ベルトは、高品質の画像を維持したまま、耐久性にも優れることから、複写機（カラー複写機を含む）、プリンター、ファクシミリ等の電子写真方式を採用する画像形成装置の中間転写ベルトとして好適に使用され得る。また、本発明の画像形成装置用ベルトは、良好なハーフトーン画像を形成することができるものである。
【実施例】
【０１２６】
以下、実施例等を示して本発明をより詳細に説明するが、本発明はこれらに限定されない。
【０１２７】
以下の諸物性値についての測定方法を示す。
【０１２８】
＜固形分濃度＞
各層を形成する樹脂を精秤し、この時の重量をCｇとする。電子天秤上で当該樹脂を溶剤に溶かすために、攪拌しながら溶剤を徐々に加え、最終的な溶液重量をDｇとしたときの固形分濃度は、次式（ＩＩ）となる。
固形分濃度＝Ｃ／Ｄ×１００（％）  （ＩＩ）
【０１２９】
＜フィラー比表面積＞
フィラーの比表面積（ｇ/cm3）の測定は、日本ベル株式会社製  自動比表面積測定装置
ＢＥＬＳＯＲＰ−miniIIを用い、低温窒素吸着によるＢＥＴ法にて行った。
【０１３０】
＜表面粗さ（Ｒｚ）＞
表面粗さ（μｍ）は、ＪＩＳ Ｂ０６０１−１９９４に準拠して測定した。測定機は、キーエンス製レーザー顕微鏡ＶＫ−９７００を用い、観察条件は対物レンズ２０倍×接眼レンズ５０倍の１０００倍で行った。観察で得られたベルト表面の画像を用い、線粗さを以下の測定条件で測定した。
傾き補正：面傾き補正（自動）
カットオフ：なし
測定長：０．２５ｍｍ。
同一ベルト内で異なる表面部位を５箇所測定し、その十点平均粗さ（Ｒｚ）の平均値を表面粗さとした。
【０１３１】
＜表面層厚み＞
表面層の厚み（μｍ）は大塚電子製  ＭＣＰＤ３０００を用いて、ピークバレイ法、計算範囲550ｎｍ〜700ｎｍ、ノイズＳＨ＝0.01にて測定した。
幅方向の長さ３６０ｍｍにカットしたベルトをサンプルとし、該サンプルの幅方向に等ピッチで３ヶ所、縦（周）方向に４カ所の合計１２ヶ所について、それぞれ測定し、その平均値で示した。
【０１３２】
＜基材層厚み＞
基材層の厚み（μｍ）は、株式会社ケツト製  渦電流式膜厚計ＬＨ−２００Ｊを用いて測定した。
幅方向の長さ４００ｍｍにカットしたベルトをサンプルとし、該サンプルの幅方向に等ピッチで３ヶ所、縦（周）方向に８カ所の合計２４ヶ所について、それぞれ測定し、その平均値で示した。
【０１３３】
＜総厚み＞
多層ベルトの総厚みは、（株）ミツヨト製デジマチックインジケータの平面型測定子を用いて幅方向３点、周方向８点の合計２４点測定し、その平均値として示した。
【０１３４】
＜静摩擦係数＞
静摩擦係数は、新東科学（株）製のＨｅｉｄｏｎ ９４ｉを用いて、同一ベルト内で異なる表面部位を１０箇所測定し、その平均値を静摩擦係数とした。
【０１３５】
＜表面抵抗率、体積抵抗率＞
表面抵抗率（Ω／□）及び体積抵抗率（Ω・ｃｍ）は、三菱化学（株）製の抵抗測定器“ハイレスタＩＰ・ＨＲブロ−ブ”を用いて測定した。幅方向の長さ３６０ｍｍにカットしたベルトをサンプルとし、該サンプルの幅方向に等ピッチで３ヶ所、縦（周）方向に４カ所の合計１２ヶ所について、印加電圧１００Ｖ、１０秒後に表面抵抗率及び体積抵抗率をそれぞれ測定し、その平均値で示した。
【０１３６】
＜ヤング率＞
ヤング率はＪＩＳ Ｋ７１２７に準拠し、（株）島津製作所製  オートグラフＡＧ−Ｘを用いて測定した。
サンプル片２５×２５０ｍｍの短冊状
引張速度２０ｍｍ／分
【０１３７】
＜テーバー磨耗量＞
テーバー磨耗量は、JIS K-7204に従って評価した。テーバー磨耗試験機の磨耗輪はＣＳ−１７、荷重250gにて３００回行った（サンプル数＝各５）。
【０１３８】
＜マルテンス硬さ＞
ダイナミック超微小硬度計（ＤＵＨ−２１１Ｓ（株）島津製作所製）を用いて、押し込み深さ１０μｍの場合の硬度（ＩＳＯ１４５７７−１  マルテンス硬さ)を以下の条件にて測定した。この際、押込み深さ２μｍ丁度のマルテンス硬さデータを得るために、２μｍ押込み深さの前後2点間のプロットから最小ニ乗法により、直線の傾き、切片を計算し硬度を算出した。
なお、それぞれの押し込み深さの硬度については、同一ベルト内で異なる表面部位を５箇所測定し、その平均値をマルテンス硬さとした。
試験機：島津ダイナミック超微小硬度計ＤＵＨ−２１１Ｓ
試験モード：負荷−除荷試験
負荷速度：０．１４６３ｍＮ／秒
最小試験力：０．０２ｍＮ
負荷保持時間：２秒
除荷保持時間：０秒
設定押込み深さ：１０μｍ
試験力レンジ：１９．６１３３ｍＮ
Ｃｆ−Ａｐ、Ａｓ補正あり
圧子の種類：Ｔｒｉａｎｇｕｌａｒ１１５（稜間角１１５°ダイアモンド三角すい圧子、バーコビッチ形）
【０１３９】
＜ＩＲＨＤゴム硬度＞
ＪＩＳ Ｋ６２５３に従い、ＩＲＨＤマイクロ硬度計（型番：Ｈ１２型、ウォーレス社製）を用いて、ベルトの表面層側からゴム硬度を測定した。
【０１４０】
＜ゴム硬度（タイプＡ硬度）＞
JIS K6253に従い、デュロメーターＡを用いて、弾性層を構成する材料で厚み１０mmのバルク(塊)を作成して評価した。
【０１４１】
＜電子顕微鏡断面観察＞
ベルト断面をミクロトームでスライスし、蒸着厚みが５ｎｍになるよう金蒸着を施して、観察用サンプルを作製した。観察用サンプルについて、電子顕微鏡（日立製作所製ＳＥＭ：  Ｓ−４８００）による断面観察を行った。
【０１４２】
＜フィラー偏在確認＞
ベルト断面をミクロトームでスライスし、蒸着厚みが５ｎｍになるよう金蒸着を施して、観察用サンプルを作製した。観察用サンプルについて、電子顕微鏡（日立製作所製ＳＥＭ：  Ｓ−４８００）による断面観察を行った。
また、表面層とゴム弾性層の界面から基材層側に向かって深さ２０μｍまでの領域に含まれるフィラーの質量濃度Ｍ１、表面層とゴム弾性層の界面から基材層側に向かって深さ６０〜８０μｍの領域に含まれるフィラーの質量濃度Ｍ２、表面層とゴム弾性層の界面から基材層側に向かって深さ１２０〜１４０μｍの領域に含まれるフィラーの質量濃度Ｍ３を、ＥＤＸ（堀場製作所製エネルギー分散型Ｘ線分析装置  ＥＭＡＸ  モデル７５９３Ｈ、加速電圧：２０ｋＶ、照射時間：５分間）により測定し、それぞれの濃度比（Ｍ１／Ｍ２、Ｍ１／Ｍ３）を求めた。
【０１４３】
＜ライン画像中抜け＞
ライン画像中抜けの評価は、23℃、55％の環境下にて、用紙走行方向に並行なライン画像のみの画像をＡ４サイズで10プリントし、ライン画像をルーペで観察し、ラインの中抜けの程度評価した。
ライン画像中抜けは次の基準で評価した。
「○」：中抜け発生が10枚全てのプリント画像で３箇所以下
「△」：中抜け発生が４〜１０箇所のプリントが1枚以上発生
「×」：中抜け発生が１１箇所以上のプリントが1枚以上発生
【０１４４】
＜厚口用紙通紙エッジ部クラック＞
複写機の二次転写ロール外面に坪量２５０ｇ/ｍ2の厚口用紙を巻きつけ、擬似的に連続通紙した状態とし、Ａ４用紙３０万枚相当の駆動試験を行った後、黒のハーフトーン画像を印刷し、駆動試験の紙エッジ部と通紙部に相当する位置における画像への影響を確認した。
駆動速度：ベルト外周速度３００ｍｍ／秒
通電：電源（Ｔｒｅｋ  ６１０Ｃ）によりベルト厚み方向に５０μＡの定電流を供給
通紙クラック：二次転写ロール外面に15cm幅にカットした厚口用紙を巻きつけ、擬似的に連続通紙した状態を作製
クリーニング機構：ウレタンゴム製クリーニングブレード（ゴム硬度  タイプＡ  ８０°）
紙エッジ部クラックの評価は次の基準で評価した。
「○」：画像への影響は全くない
「△」：画像への影響が僅かに認められる
「×」：画像への影響が認められる
【０１４５】
＜耐久後ゴム層露出確認＞
Ａ４用紙３０万枚相当の駆動試験後の厚口用紙通紙エッジ部クラックを確認した後、引き続き同一条件で、Ａ４用紙１００万枚相当になるまで駆動試験を継続し、ベルトの通紙部に相当する部位を顕微鏡で観察してゴム層の露出の有無を確認した。
ゴム層の露出は次の基準で評価した。
「○」：露出は全くない
「△」：画像への影響のないレベルの微小な露出あり
「×」：画像への影響のあるレベルの露出あり
【０１４６】
実施例１
（１）基材層の製膜
窒素流通下、Ｎ−メチル−２−ピロリドン４８８ｇに、４,４’−ジアミノジフェニルエーテル（ＯＤＡ）４７．６ｇを加え、５０℃に保温、撹拌して完全に溶解させた。この溶液に、３,３’,４,４’−ビフェニルテトラカルボン酸二無水物（ＢＰＤＡ）７０ｇを除々に添加し、ポリアミック酸溶液６０５．６ｇを得た。このポリアミック酸溶液の数平均分子量は１９，０００、粘度は４３ポイズ、固形分濃度は１８．１重量％であった。
次に、このポリアミック酸溶液４５０ｇに、酸性カーボンブラック（ｐＨ３．０）２１ｇとＮ−メチル−２−ピロリドン８０ｇを加えて、ボールミルにてカーボンブラック（ＣＢ）の均一分散を行った。このマスターバッチ溶液は、固形分濃度１８．５重量％、該固形分中のＣＢ濃度は２０．４重量％であった。
そして該溶液から２７３ｇを採取し、回転ドラム内に注入し、次の条件で成形した。
回転ドラム：内径３０１．５ｍｍ、幅５４０ｍｍの内面鏡面仕上げの金属ドラムが２本の回転ローラー上に載置され、該ローラーの回転とともに回転する状態に配置した（例えば、図２参照）。
加熱温度：該ドラムの外側面に遠赤外線ヒータを配置し、該ドラムの内面温度が１２０℃に制御されるようにした。
まず、回転ドラムを回転した状態で２７３ｇの該溶液をドラム内面に均一に塗布し、加熱を開始した。加熱は１℃／分で１２０℃まで昇温して、その温度で６０分間その回転を維持しつつ加熱した。
回転、加熱が終了した後、冷却せずそのまま回転ドラムを離脱して熱風滞留式オーブン中に静置してイミド化のための加熱を開始した。この加熱も徐々に昇温しつつ３２０℃に達した。そして、この温度で３０分間加熱した後常温に冷却して、該ドラム内面に形成された半導電性管状ポリイミドベルトを剥離し取り出した。なお、該ベルトは厚さ８０．１μｍ、外周長９４４．２ｍｍ、表面抵抗率１×１０１１〜３×１０１１Ω／□、体積抵抗率１×１０９〜３×１０９Ω・ｃｍであった。
【０１４７】
（２）表面層の製膜
ビニリデンフロライド（ＶｄＦ）とヘキサフルオロプロピレン（ＨＦＰ）の共重合体であるＶｄＦ−ＨＦＰ共重合樹脂（カイナー＃２８０１、アルケマ製：ＨＦＰ１１モル％）１００ｇを、Ｎ，Ｎ−ジメチルアセトアミド（ＤＭＡｃ）９００ｇに溶解させ、固形分濃度１０重量％の溶液Ａを調製した。
有機変性モンモリロナイト（ルーセンタイトＳＥＮ、コープケミカル（株）製）１００ｇを、ジメチルアセトアミド９００ｇに加え、ボールミルにて均一分散を行って固形分濃度１０重量％の溶液Ｂを調製した。
溶液Ａと溶液ＢをＡ：Ｂ＝９９：１で調合しペイントシェイカーで混合し、固形分濃度１０重量％、該固形分中の有機変性モンモリロナイト濃度１重量％の溶液を得た。これをＤＭＡｃ：酢酸ブチル＝１：２の混合溶媒で希釈し、固形分濃度２．０重量％、該固形分中有機変性モンモリロナイト濃度１重量％（表面層の総重量に対するモンモリロナイトの配合割合に相当する）の溶液（以下、表面層形成用組成物ということもある）を調製した。この溶液１１２ｇを次の条件で製膜した。
回転ドラム：内径３０１．０ｍｍ、幅５４０ｍｍ、内面十点平均粗さ（Ｒｚ）＝０．５μｍの金属ドラムが２本の回転ローラー上に載置され、該ローラーの回転とともに回転する状態に配置した（例えば、図２参照）。
回転ドラムを回転した状態でドラム内面に均一に塗布し加熱を開始した。加熱は２℃／分で１３０℃まで昇温して、その温度で２０分間その回転を維持しつつ加熱し、ドラム内面に表面層を形成した後ドラムを常温まで冷却した。
なお、上述の表面層形成用組成物を用いて、同一製膜条件で別途１０μｍの表面層を作製した。その１０μｍの表面層の体積抵抗率は４×１０１２Ω・ｃｍ、ヤング率は６１０ＭＰａ、表面層の表面粗さ（Ｒｚ）は、０．６μｍであった。
【０１４８】
（３）ゴム弾性層の製膜
キシレン２１９．５８ｇに真比重１．１ｇ/ｃｍ３のブロック型ウレタン用プレポリマー（ウレハイパーＲＵＰ１６２７、ＤＩＣ（株）製）１６９．６ｇを溶解させた溶液に、フィラーとして、３−アミノプロピルトリエトキシシランにて湿式法処理された、比表面積６．３ｍ２／ｇ、平均アスペクト比１．８、真比重５．８ｇ/ｃｍ３の無定形粒子状の酸化ジルコニウム（SPZ酸化ジルコニウム、平均粒子径Ｄ５０＝３．０μｍ、第一稀元素化学工業（株）製）１９．８ｇを加え、ボールミルにて均一分散を行った。更に、この分散液に脂肪族ジアミン系の硬化剤ＣＬＨ−５（ＤＩＣ（株）製）を１３．２８ｇ添加し撹拌を行った。
このようにして得られた溶液の固形分濃度は５５重量％、該固形分中の酸化ジルコニウムは、９．７重量％、体積分率で２．０％であった。この分散液を、先に製膜した表面層内面に回転した状態で均一に塗布し加熱を開始した。加熱は１℃／分で１５０℃まで昇温して、その温度で３０分間その回転を維持しつつ加熱し、ドラム内面にゴム弾性層を形成した。
この加熱段階における回転ドラムの回転速度は重力加速度の５．０倍の遠心加速度であった。一般に、重力加速度（ｇ）は９．８（ｍ／ｓ２）である。
遠心加速度（Ｇ）は前述の下記式（Ｉ）から導かれる。
Ｇ（ｍ／ｓ２）＝ｒ・ω２＝ｒ・（２・π・ｎ）２    （Ｉ）
ここで、ｒは円筒金型の半径（ｍ）、ωは角速度（ｒａｄ／ｓ）、ｎは１秒間での回転数（６０秒間の回転数がｒｐｍ）を示す。前記式（Ｉ）より、円筒状金型の回転条件を適宜設定することができる。
上記、弾性層用ウレタン原料溶液に、フィラーを加えなかった以外は同様にして製膜したゴム弾性層単膜を１０ｍｍ厚になるよう重ね合わせ、タイプＡ硬度を測定したところ４０°であった。
【０１４９】
（４）ゴム弾性層内面とポリイミド外面の張り合わせ
上記（３）で製膜したゴム弾性層内面にプライマーＤＹ３９−０６７（東レダウコーニング製）を塗布、風乾した後に、ドライラミ接着剤を薄く外面に塗布した（１）のポリイミドベルトを挿入し重ね合わせた。基材層内面から圧着し、加熱（８０〜１００℃）を行い、張り合わせを完了させた。張り合わせた多層ベルトを金型から剥離し両端部をカットし幅３６０ｍｍの多層ベルトと電子顕微鏡観察用サンプル片を採取した。
該多層ベルトは、厚さ３８０．５μｍ、外周長９４５．０ｍｍ、静摩擦係数０．２８、表面抵抗率１×１０１１〜３×１０１１Ω／□、体積抵抗率２×１０１０〜６×１０１０Ω・ｃｍ、表面粗さ(Ｒｚ)は０．７μｍ、表面層のみの厚さは２．５３μｍ、ＩＲＨＤ硬度７５．８ ＩＲＨＤ、テーバー摩耗量０．１２ｍｇであった。電子顕微鏡（ＳＥＭ）による断面観察とＥＤＸによるジルコニウムの質量濃度比（Ｍ１／Ｍ２、Ｍ１／Ｍ３）を測定したところ、Ｍ１／Ｍ２＝１５．２、Ｍ１／Ｍ３＝１９．３であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出は認められなかった。
【０１５０】
実施例２
ゴム弾性層に配合する酸化ジルコニウムの表面処理を、３−グリシドキシプロピルトリエトキシシランで行った以外は、実施例１と同様に多層ベルトを作製した。
得られた多層ベルトは、厚さ３８０．０μｍ、外周長９４５．０ｍｍ、静摩擦係数０．２８、表面抵抗率１×１０１１〜２×１０１１Ω／□、体積抵抗率２×１０１０〜６×１０１０Ω・ｃｍ、表面粗さ(Ｒｚ)は０．７μｍ、表面層のみの厚さは２．４９μｍ、ＩＲＨＤ硬度７５．３ ＩＲＨＤ、テーバー摩耗量０．１４ｍｇであった。電子顕微鏡（ＳＥＭ）による断面観察とＥＤＸによるジルコニウムの質量濃度比（Ｍ１／Ｍ２、Ｍ１／Ｍ３）を測定したところ、Ｍ１／Ｍ２＝１７．３、Ｍ１／Ｍ３＝２１．８であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出は認められなかった。
【０１５１】
実施例３
ゴム弾性層に配合するフィラーを、３−アミノプロピルトリエトキシシランにて湿式法処理された、比表面積２．４ｍ２／ｇ、平均アスペクト比１．９、真比重５．８ｇ/ｃｍ３の無定形粒子状の酸化ジルコニウム（SOPT酸化ジルコニウム、平均粒子径Ｄ５０＝８．７μｍ、第一稀元素化学工業（株）製）とした以外は、実施例１と同様に多層ベルトを作製した。
得られた多層ベルトは、厚さ３８１．３μｍ、外周長９４５．０ｍｍ、静摩擦係数０．２５、表面抵抗率１×１０１１〜４×１０１１Ω／□、体積抵抗率２×１０１０〜７×１０１0Ω・ｃｍ、表面粗さ(Ｒｚ)は０．８μｍ、表面層のみの厚さは２．５５μｍ、ＩＲＨＤ硬度７８．７ ＩＲＨＤ、テーバー摩耗量０．２１ｍｇであった。電子顕微鏡（ＳＥＭ）による断面観察とＥＤＸによるジルコニウムの質量濃度比（Ｍ１／Ｍ２、Ｍ１／Ｍ３）を測定したところ、Ｍ１／Ｍ２＝２３．８、Ｍ１／Ｍ３＝４０．３であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出は認められなかった。
【０１５２】
実施例４
ゴム弾性層に配合するフィラーを、３−アミノプロピルトリエトキシシランにて湿式法処理された、比表面積７．９ｍ２／ｇ、平均アスペクト比２１．６、真比重３．０ｇ/ｃｍ３の針状のホウ酸アルミニウム（アルボレックス、平均粒子径Ｄ５０＝１４μｍ、四国化成（株）製）とし、その量を５．３重量％、体積分率２．０％とした以外は、実施例１と同様に多層ベルトを作製した。
得られた多層ベルトは、厚さ３８１．２μｍ、外周長９４５．０ｍｍ、静摩擦係数０．２４、表面抵抗率２×１０１１〜５×１０１１Ω／□、体積抵抗率２×１０１０〜６×１０１0Ω・ｃｍ、表面粗さ(Ｒｚ)は０．７μｍ、表面層のみの厚さは２．４２μｍ、ＩＲＨＤ硬度７９．６ ＩＲＨＤ、テーバー摩耗量０．４９ｍｇであった。電子顕微鏡（ＳＥＭ）による断面観察とＥＤＸによるアルミニウムの質量濃度比（Ｍ１／Ｍ２、Ｍ１／Ｍ３）を測定したところ、Ｍ１／Ｍ２＝２０．６、Ｍ１／Ｍ３＝２３．３であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出は認められなかった。
【０１５３】
実施例５
ゴム弾性層に配合するフィラーの表面処理を、アルミニウム系カップリング剤であるアセトアルコキシアルミニウムジイソプロピレートとした以外は、実施例４と同様に多層ベルトを作製した。
得られた多層ベルトは、厚さ３８１．１μｍ、外周長９４５．０ｍｍ、静摩擦係数０．２５、表面抵抗率２×１０１１〜５×１０１１Ω／□、体積抵抗率２×１０１０〜５×１０１0Ω・ｃｍ、表面粗さ(Ｒｚ)は０．７μｍ、表面層のみの厚さは２．４２μｍ、ＩＲＨＤ硬度７８．８ ＩＲＨＤ、テーバー摩耗量０．５８ｍｇであった。電子顕微鏡（ＳＥＭ）による断面観察とＥＤＸによるアルミニウムの質量濃度比（Ｍ１／Ｍ２、Ｍ１／Ｍ３）を測定したところ、Ｍ１／Ｍ２＝１９．９、Ｍ１／Ｍ３＝２４．７であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出は認められなかった。
【０１５４】
実施例６
表面層材料として、エーテル系ウレタン樹脂をバインダーとした水系ウレタン塗料（Ｅｍｒａｌｏｎ３４５、ヘンケルジャバン株式会社製）と、硬化剤（ＷＨ−１、ヘンケルジャパン株式会社製）を主剤：硬化剤：蒸留水＝１９：１：１００（質量比）の割合で調整した溶液１２０ｇを用い、使用する回転ドラムを内面十点平均粗さ（Ｒｚ）＝０．９μｍの金属ドラムとした以外は、実施例１と同様に多層ベルトを作製した。
得られた多層ベルトは、厚さ３８０．２μｍ、外周長９４５．０ｍｍ、静摩擦係数０．２６、表面抵抗率１×１０１１〜５×１０１１Ω／□、体積抵抗率２×１０１０〜７×１０１0Ω・ｃｍ、表面粗さ(Ｒｚ)は１．１μｍ、表面層のみの厚さは４．１２μｍ、ＩＲＨＤ硬度７５．５ＲＨＤ、テーバー摩耗量０．４０ｍｇであった。電子顕微鏡（ＳＥＭ）による断面観察とＥＤＸによるジルコニウムの質量濃度比（Ｍ１／Ｍ２、Ｍ１／Ｍ３）を測定したところ、Ｍ１／Ｍ２＝１４．７、Ｍ１／Ｍ３＝１８．１であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出は認められなかった。
なお、上述の表面層形成用組成物を用いて、同一製膜条件で別途１０μｍの表面層を作製した。その１０μｍの表面層の体積抵抗率は２×１０１２Ω・ｃｍ、ヤング率は３８０ＭＰａ、表面層の表面粗さ（Ｒｚ）は、１．２μｍであった。
【０１５５】
実施例７
ゴム弾性層の硬化剤として、ＣＬＨ−５を７．９７ｇ（ＤＩＣ（株）製）、４，４−メチレンビス（２−メチルシクロヘキサンアミン）を３．９３ｇ（ＤＩＣ（株）製）を用いた以外は、実施例１と同様に多層ベルトを作製した。
得られた多層ベルトは、厚さ３７９．９μｍ、外周長９４５．０ｍｍ、静摩擦係数０．２５、表面抵抗率３×１０１１〜６×１０１１Ω／□、体積抵抗率３×１０１０〜９×１０１0Ω・ｃｍ、表面粗さ(Ｒｚ)は０．８μｍ、表面層のみの厚さは２．５９μｍ、ＩＲＨＤ硬度８１．１ ＩＲＨＤ、テーバー摩耗量０．１７ｍｇであった。電子顕微鏡（ＳＥＭ）による断面観察とＥＤＸによるジルコニウムの質量濃度比（Ｍ１／Ｍ２、Ｍ１／Ｍ３）を測定したところ、Ｍ１／Ｍ２＝１５．３、Ｍ１／Ｍ３＝２１．０であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出は認められなかった。
上記、弾性層用ウレタン原料溶液に、フィラーを加えなかった以外は同様にして製膜したゴム弾性層単膜を１０ｍｍ厚になるよう重ね合わせ、タイプＡ硬度を測定したところ５５°であった。
【０１５６】
実施例８
ゴム弾性層の硬化剤として、ＣＬＨ−５を６．６４ｇ（ＤＩＣ（株）製）、４，４−メチレンビス（２−メチルシクロヘキサンアミン）を４．９１ｇ（ＤＩＣ（株）製）を用いた以外は、実施例１と同様に多層ベルトを作製した。
得られた多層ベルトは、厚さ３７９．６μｍ、外周長９４５．０ｍｍ、静摩擦係数０．２３、表面抵抗率２×１０１１〜６×１０１１Ω／□、体積抵抗率３×１０１０〜８×１０１0Ω・ｃｍ、表面粗さ(Ｒｚ)は０．８μｍ、表面層のみの厚さは２．５５μｍ、ＩＲＨＤ硬度８１．９ ＩＲＨＤ、テーバー摩耗量０．２７ｍｇであった。電子顕微鏡（ＳＥＭ）による断面観察とＥＤＸによるジルコニウムの質量濃度比（Ｍ１／Ｍ２、Ｍ１／Ｍ３）を測定したところ、Ｍ１／Ｍ２＝１６．０、Ｍ１／Ｍ３＝２３．８であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出は認められなかった。
上記、弾性層用ウレタン原料溶液に、フィラーを加えなかった以外は同様にして製膜したゴム弾性層単膜を１０ｍｍ厚になるよう重ね合わせ、タイプＡ硬度を測定したところ５９°であった。
【０１５７】
比較例１
ゴム弾性層に配合する酸化ジルコニウムに表面処理を行わなかった以外は、実施例１と同様に多層ベルトを作製した。
得られた多層ベルトは、厚さ３８１．６μｍ、外周長９４５．０ｍｍ、静摩擦係数０．２９、表面抵抗率２×１０１１〜５×１０１１Ω／□、体積抵抗率２×１０１０〜６×１０１０Ω・ｃｍ、表面粗さ(Ｒｚ)は０．９μｍ、表面層のみの厚さは２．４４μｍ、ＩＲＨＤ硬度７６．２ ＩＲＨＤ、テーバー摩耗量０．８２ｍｇであった。電子顕微鏡（ＳＥＭ）による断面観察とＥＤＸによるジルコニウムの質量濃度比（Ｍ１／Ｍ２、Ｍ１／Ｍ３）を測定したところ、Ｍ１／Ｍ２＝１９．５、Ｍ１／Ｍ３＝２３．３であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出が、通紙部で認められた。
【０１５８】
比較例２
ゴム弾性層に配合する酸化ジルコニウムに表面処理を行わなかった以外は、実施例３と同様に多層ベルトを作製した。
得られた多層ベルトは、厚さ３８２．２μｍ、外周長９４５．０ｍｍ、静摩擦係数０．２７、表面抵抗率１×１０１１〜３×１０１１Ω／□、体積抵抗率２×１０１０〜６×１０１０Ω・ｃｍ、表面粗さ(Ｒｚ)は０．８μｍ、表面層のみの厚さは２．５１μｍ、ＩＲＨＤ硬度７８．６ ＩＲＨＤ、テーバー摩耗量０．６７ｍｇであった。電子顕微鏡（ＳＥＭ）による断面観察とＥＤＸによるジルコニウムの質量濃度比（Ｍ１／Ｍ２、Ｍ１／Ｍ３）を測定したところ、Ｍ１／Ｍ２＝２２．７、Ｍ１／Ｍ３＝無限大であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出が、通紙部で認められた。
【０１５９】
比較例３
ゴム弾性層に配合するホウ酸アルミニウムに表面処理を行わなかった以外は、実施例４と同様に多層ベルトを作製した。
得られた多層ベルトは、厚さ３８１．６μｍ、外周長９４５．０ｍｍ、静摩擦係数０．２５、表面抵抗率３×１０１１〜７×１０１１Ω／□、体積抵抗率３×１０１０〜９×１０１０Ω・ｃｍ、表面粗さ(Ｒｚ)は０．８μｍ、表面層のみの厚さは２．５０μｍ、ＩＲＨＤ硬度７８．７ ＩＲＨＤ、テーバー摩耗量１．２３ｍｇであった。電子顕微鏡（ＳＥＭ）による断面観察とＥＤＸによるアルミニウムの質量濃度比（Ｍ１／Ｍ２、Ｍ１／Ｍ３）を測定したところ、Ｍ１／Ｍ２＝２２．１、Ｍ１／Ｍ３＝２７．５であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出が、通紙部で認められた。
【０１６０】
比較例４
ゴム弾性層に配合するフィラーを、比表面積２６．３ｍ２／ｇ、平均アスペクト比１．９、真比重５．８ｇ/ｃｍ３の無定形粒子状の酸化ジルコニウム（EP酸化ジルコニウム、平均粒子径Ｄ５０＝１．１μｍ、第一稀元素化学工業（株）製）とし、表面処理を行わなかった以外は、実施例１と同様に多層ベルトを作製した。
得られた多層ベルトは、厚さ３７９．９μｍ、外周長９４５．０ｍｍ、静摩擦係数０．３７、表面抵抗率１×１０１１〜３×１０１１Ω／□、体積抵抗率２×１０１０〜５×１０１０Ω・ｃｍ、表面粗さ(Ｒｚ)は０．７μｍ、表面層のみの厚さは２．４２μｍ、ＩＲＨＤ硬度７５．３ ＩＲＨＤ、テーバー摩耗量０．２６ｍｇであった。電子顕微鏡（ＳＥＭ）による断面観察とＥＤＸによるジルコニウムの質量濃度比（Ｍ１／Ｍ２、Ｍ１／Ｍ３）を測定したところ、Ｍ１／Ｍ２＝３．３、Ｍ１／Ｍ３＝４．４であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに、表面層の剥離、クラック発生が起こり、画像への影響が明確に確認されたので、ここで耐久テストを終了した。
【０１６１】
比較例５
ゴム弾性層に配合するフィラーを、３−アミノプロピルトリエトキシシランにて湿式法処理された、比表面積０．６５ｍ２／ｇ、平均アスペクト比１．３、真比重３．９８ｇ/ｃｍ３の球状アルミナ（AX3-15アルミナ、平均粒子径Ｄ５０＝３．５μｍ、（株）マイクロン製）とし、その量を６．８重量％、体積分率２．０％とした以外は、実施例１と同様に多層ベルトを作製した。
得られた多層ベルトは、厚さ３８０．８μｍ、外周長９４５．０ｍｍ、静摩擦係数０．２６、表面抵抗率２×１０１１〜４×１０１１Ω／□、体積抵抗率２×１０１０〜７×１０１０Ω・ｃｍ、表面粗さ(Ｒｚ)は０．８μｍ、表面層のみの厚さは２．５１μｍ、ＩＲＨＤ硬度７６．９ ＩＲＨＤ、テーバー摩耗量０．７８ｍｇであった。電子顕微鏡（ＳＥＭ）による断面観察とＥＤＸによるアルミニウムの質量濃度比（Ｍ１／Ｍ２、Ｍ１／Ｍ３）を測定したところ、Ｍ１／Ｍ２＝２３．８、Ｍ１／Ｍ３＝３０．７であった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜け発生が３箇所以下であり、良好であった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出が、通紙部で認められた。
【０１６２】
比較例６
ゴム弾性層の硬化剤としてＣＬＨ−５を５．３１ｇ（ＤＩＣ（株）製）、４，４−メチレンビス（２−メチルシクロヘキサンアミン）を５．８９ｇ（ＤＩＣ（株）製）を用いた以外は、実施例１と同様に多層ベルトを作製した。
得られた多層ベルトは、厚さ３８１．３μｍ、外周長９４５．０ｍｍ、静摩擦係数０．２４、表面抵抗率３×１０１１〜８×１０１１Ω／□、体積抵抗率３×１０１０〜９×１０１0Ω・ｃｍ、表面粗さ(Ｒｚ)は１．０μｍ、表面層のみの厚さは２．５０μｍ、ＩＲＨＤ硬度８３．３ＲＨＤ、テーバー摩耗量０．３３ｍｇであった。電子顕微鏡（ＳＥＭ）による断面観察とＥＤＸによるジルコニウムの質量濃度比（Ｍ１／Ｍ２、Ｍ１／Ｍ３）を測定したところ、Ｍ１／Ｍ２＝１４．３、Ｍ１／Ｍ３＝１８．４だった。これより、表面層とゴム弾性層の界面から基材層側に向かって深さ２０μｍまでの領域に含まれるフィラーの濃度が、ゴム層中央部よりも高濃度になっていることが確認された。
初期画像のライン画像中抜けについては、10枚全てのプリント画像で、中抜けが１１箇所以上発生し、実用上問題あるレベルであった。
また、３０万枚相当の厚口用紙通紙耐久テスト後のハーフトーン画像を確認したところ、通紙耐久テスト紙エッジ部、通紙部ともに画像への影響は全く認められなかった。さらに１００万枚相当の駆動テスト後の表面観察を行ったところ、磨耗によるゴム弾性層の露出は認められなかった。
上記、弾性層用ウレタン原料溶液に、フィラーを加えなかった以外は同様にして製膜したゴム弾性層単膜を１０ｍｍ厚になるよう重ね合わせ、タイプＡ硬度を測定したところ６２°であった。
【０１６３】
実施例１〜８、比較例１〜６により得られた多層ベルトの物性を、表１に示した。
【０１６４】
【表１】
0005769573.tif 000002
【符号の説明】
【０１６５】
Ａ：表面層とゴム弾性層の界面から基材層側に向かって深さ２０μｍまでの領域（図３）
Ｂ：表面層とゴム弾性層の界面から基材層側に向かって深さ６０〜８０μｍの領域（図３）
Ｃ：表面層とゴム弾性層の界面から基材層側に向かって深さ１２０〜１４０μｍの領域（図３）
【図１】
0005769573.tif 000003
【図２】
0005769573.tif 000004
【図３】
0005769573.tif 000005